(57)【要約】【課題】ポリ乳酸および／または乳酸共重合体等の環境樹脂を使用し、かつリサイクルによる資源循環が可能な電気機器の外装体を提供することを目的とする。【課題手段】電気機器の外装体において、ポリ乳酸および／または乳酸共重合体を５０ｗｔ％以上含む樹脂成分および強化剤および難燃剤を含有する樹脂組成物を成形して構成した基材１３と、ポリ乳酸および／または乳酸共重合体を５０ｗｔ％以上含む樹脂成分を有する樹脂組成物をシート状に成形するとともに表面に加飾部１５ａを設けた加飾用シート１４とを有し、前記基材１３表面に前記加飾用シート１４を貼り付けて構成した。【選択図】図５
2014210341.tif 000002
【特許請求の範囲】
【請求項１】
ポリ乳酸および／または乳酸共重合体を５０ｗｔ％以上含む樹脂成分および強化剤および難燃剤を含有する樹脂組成物を成形して構成した基材と、ポリ乳酸および／または乳酸共重合体を５０ｗｔ％以上含む樹脂成分を有する樹脂組成物をシート状に成形するとともに表面に加飾部を設けた加飾用シートとを有し、前記基材表面に前記加飾用シートを貼り付けて構成したことを特徴とする外装体。
【請求項２】
前記難燃剤は、シリカ−マグネシア触媒粒子であることを特徴とする請求項１に記載の外装体。
【請求項３】
前記加飾用シートは光透過性を有しており、前記加飾用シートを構成する樹脂組成物は強化剤および難燃剤を含有しないものであることを特徴とする請求項１記載の外装体。
【請求項４】
前記基材を構成する樹脂組成物は、市場から回収した使用済み製品に含まれているポリ乳酸および／または乳酸共重合体を含む樹脂成分である再生樹脂のペレットを含む材料により構成したものであることを特徴とする請求項１記載の外装体。
【請求項５】
前記基材はリサイクル材料のポリ乳酸樹脂を含んでおり、前記シートは前記加飾層によって前記基材の表面外観を隠蔽する構成であることを特徴とする請求項１及び請求項２及び請求項３及び請求項４記載のＡＶ機器外装体及び成形工法。
【請求項６】
ポリ乳酸および／または乳酸共重合体を５０ｗｔ％以上含む樹脂成分および強化剤および難燃剤を含有する樹脂組成物を成形して構成した基材と、ポリ乳酸および／または乳酸共重合体を５０ｗｔ％以上含む樹脂成分を有する樹脂組成物をシート状に成形するとともに表面に加飾部を設けた加飾用シートとを有し、前記加飾用シートを前記基材に貼り合わせるとき、加飾用シートを構成する樹脂組成物のガラス転移点より高い温度に加熱することを特徴とする外装体の製造方法。
【請求項７】
前記加飾用シートは、前記基材に貼り合わせるときに加熱することにより、樹脂組成物のポリ乳酸および／または乳酸共重合体を結晶化することを特徴とする請求項６に記載の外装体の製造方法。
【発明の詳細な説明】
【技術分野】
【０００１】
本発明は、薄型かつ軽量の平面型のディスプレイ装置などの電化製品、抵抗およびスピーカなどの一般的な電子部品などの電気機器に用いられる外装体およびその製造方法に関するものである。
【背景技術】
【０００２】
平面型のディスプレイ装置として、液晶ディスプレイ、有機ＥＬディスプレイ、およびプラズマディスプレイなどが商品化されている。特に液晶ディスプレイ、およびプラズマディスプレイは、薄型で、大画面の表示が可能であることから、一般家庭以外にも、公共施設などにおけるディスプレイとして、広く一般に普及するようになってきた。
【０００３】
このようなディスプレイ装置においては、デザイン上の要請を満たすために、また軽量化のために、外装体として樹脂成形品が用いられている。これらのディスプレイ装置が普及するに従い、使用済み後に処分する際の樹脂成形品の廃棄処理が課題となりつつある。
【０００４】
近年、土中に埋め立てると、バクテリア作用によって分解する樹脂（またはプラスチック）が注目されている。生分解性樹脂（または生分解性プラスチック）と呼ばれるこれら樹脂は、好気性バクテリア存在下で水（Ｈ2Ｏ）と二酸化炭素（ＣＯ2）に分解する特性を有する。生分解性樹脂は、農業分野において実用化され、また、使い捨て商品の包装材、およびコンポスト対応ゴミ袋等の材料として実用化されている。
【０００５】
生分解性樹脂を用いた商品は、例えば農業分野において使用する場合には、使用済みプラスチックを回収する必要がないため、ユーザーにとっても、好都合な場合がある。さらに、近年、植物由来の樹脂もまた、電子機器および自動車の分野において着目されつつある。植物由来の樹脂は、植物原料から得られるモノマーを重合または共重合させることにより得られる。植物由来の樹脂は、石油資源に頼ることなく製造されること、原料となる植物が二酸化炭素を吸収して成長すること、および焼却処理により廃棄する場合でも、一般に燃焼カロリーが小さく、発生するＣＯ2量が少ないこと等の理由により、地球環境に優しい樹脂として注目されている。植物由来の樹脂は一般に生分解性を有するが、石油資源の枯渇防止という観点だけから見れば、必ずしも生分解性を有する必要はない。すなわち、環境保護に寄与する樹脂には、生分解性樹脂に加えて、生分解性を有しない植物由来の樹脂も含まれることとなる。以下、これらの樹脂を総称して「環境樹脂」という。
【０００６】
現在、環境樹脂として使用されているものは、ポリ乳酸（以下、「ＰＬＡ」と略すことがある）系、ＰＢＳ系（ポリブチレンサクシネート（１，４ブタンジオールとコハク酸の共重合樹脂））、ＰＥＴ系（変性ポリエチレンテレフタレート）の３つに大別される。
【０００７】
これらの樹脂のうち、ＰＬＡは、トウモロコシまたはサツマイモ等の植物が作り出す糖分を原料として、化学合成することにより製造可能であり、工業的生産の可能性を有する。そのような植物由来の樹脂を含むプラスチックはバイオプラスチックとも呼ばれる。ＰＬＡはトウモロコシを原料とした大量生産が開始されたことから特に着目されており、生分解性を要する用途のみならず、多種多様の用途にＰＬＡを応用しうる技術を開発することが望まれている。
【０００８】
このような環境樹脂の特性を改善する方法として、他の成分を配合する方法が提案されている。例えば、ＰＬＡの耐熱性を向上させるために、ＰＬＡに合成マイカを０．５−２０ｗｔ％程度配合することが、特許文献１で提案されている。
【０００９】
また、ＰＬＡにケナフ繊維を配合することで、パソコン外装体への応用の可能性を報告した例がある（芹沢他，“ケナフ繊維強化ポリ乳酸の開発”（第１４回プラスチック成形加工学会年次大会講演予稿集，第１６１頁−１６２頁，２００３年（非特許文献１））。具体的には、ケナフ繊維を配合したＰＬＡ樹脂を成形した後、アニール工程を追加すると、ＰＬＡ樹脂の耐熱性を改善でき、ＰＬＡをパソコン外装体に応用する可能性が高くなるとの報告がなされている。
【先行技術文献】
【特許文献】
【００１０】
【特許文献１】特開２００２−１７３５８３号公報
【非特許文献】
【００１１】
【非特許文献１】芹沢他，“ケナフ繊維強化ポリ乳酸の開発”（第１４回プラスチック成形加工学会年次大会講演予稿集，第１６１頁−１６２頁，２００３年）
【発明の概要】
【発明が解決しようとする課題】
【００１２】
本発明はこのような現状に鑑みてなされたものであり、ポリ乳酸および／または乳酸共重合体等の環境樹脂を使用し、かつリサイクルによる資源循環が可能な電気機器の外装体を提供することを目的とする。
【課題を解決するための手段】
【００１３】
上記課題を解決するために、本発明は、ポリ乳酸および／または乳酸共重合体を５０ｗｔ％以上含む樹脂成分および強化剤および難燃剤を含有する樹脂組成物を成形して構成した基材と、ポリ乳酸および／または乳酸共重合体を５０ｗｔ％以上含む樹脂成分を有する樹脂組成物をシート状に成形するとともに表面に加飾部を設けた加飾用シートとを有し、前記基材表面に前記加飾用シートを貼り付けて構成したことを特徴とする外装体を提供する。
【００１４】
また、本発明は、ポリ乳酸および／または乳酸共重合体を５０ｗｔ％以上含む樹脂成分および強化剤および難燃剤を含有する樹脂組成物を成形して構成した基材と、ポリ乳酸および／または乳酸共重合体を５０ｗｔ％以上含む樹脂成分を有する樹脂組成物をシート状に成形するとともに表面に加飾部を設けた加飾用シートとを有し、前記加飾用シートを前記基材に貼り合わせるとき、加飾用シートを構成する樹脂組成物のガラス転移点より高い温度に加熱することを特徴とする外装体の製造方法を提供する。
【発明の効果】
【００１５】
本発明によれば、ポリ乳酸および／または乳酸共重合体を主成分とし、強化剤および難燃剤を含有する樹脂組成物を使用して射出成形した場合に、ウエルドや色スジ、色むらなどの外観不良が生じるが、ポリ乳酸および／または乳酸共重合体を主成分とする樹脂組成物を成形して構成した加飾用シートを貼り合わせることによりデザイン性を損なうことなく、電気機器の外装体を得ることができる。また、基材と加飾用シートをポリ乳酸および／または乳酸共重合体を主成分とする樹脂組成物で構成しているため、分離・分別することなくリサイクルが可能となる。
【図面の簡単な説明】
【００１６】
【図１】本発明の一実施の形態による電気機器の一例としての液晶ディスプレイ装置の外観を示す正面図
【図２】図１に示す液晶ディスプレイ装置において、スタンドを取り外した状態を示す斜視図
【図３】図１に示す液晶ディスプレイ装置の全体構成の回路ブロックを示すブロック図
【図４】図１に示す液晶ディスプレイ装置の回路ブロックの配置例を説明するためにバックキャビネットを取り除いて示す平面図
【図５】本発明による外装体の一例を示す断面図
【図６】本発明による外装体を製造する途中段階の状態を示す断面図
【発明を実施するための形態】
【００１７】
以下、本発明に係る電気機器の外装体の実施の形態の一つを、図面を参照しながら説明する。
【００１８】
図１および図２はそれぞれ、本発明の一実施の形態による電気機器の一例としての液晶表示装置の外観を示す正面図および斜視図である。図３は同液晶ディスプレイ装置の全体構成の回路ブロックを示すブロック図であり、図４は同液晶ディスプレイ装置の回路ブロックの配置例を説明するためにバックキャビネットを取り除いて示す平面図である。
【００１９】
液晶ディスプレイ装置は、図１、図２に示すように、ディスプレイ装置本体１と、このディスプレイ装置本体１を立てた状態で保持するスタンド２とを有している。ディスプレイ装置本体１は、平面型表示パネルである液晶ディスプレイパネル３とバックライト装置（図１および図２には示されず）とからなるディスプレイ・モジュールを、樹脂成形品などからなる外装体５内に収容することにより構成されている。また、外装体５は、液晶ディスプレイパネル３の画像表示領域に対応するように、開口部６ａを設けたフロントキャビネット６と、このフロントキャビネット６と組み合わせられるバックキャビネット７とから構成されている。なお、６ｂはスピーカの音を外部に放出するためのスピーカグリルである。
【００２０】
また、図３および図４に示すように、液晶ディスプレイ装置全体の概略構成は、液晶表示パネル３に画像を表示する駆動回路、およびバックライト装置４の点灯を制御する点灯制御回路を備えた信号処理回路ブロック８と、前記液晶表示パネル３、バックライト装置４および信号処理回路ブロック８に電源電圧を供給するための電源ブロック９と、テレビジョン放送を受信して前記信号処理回路ブロック８に受信信号を供給するチューナ１０と、音を出力するためのスピーカ１１とを有する構成である。前記信号処理回路ブロック８、および電源ブロック９はともに、回路基板に回路を構成する部品を搭載することにより構成されている。前記信号処理回路ブロック８、電源ブロック９、およびチューナ１０などを搭載した回路基板は、バックライト装置４の背面とバックキャビネット７との間の空間に配置されるように取り付けられている。
【００２１】
図３においては、スピーカが省略されている。また、図４において、符号１２はＤＶＤプレーヤーなどの外部機器からの映像信号を液晶表示装置に入力するための外部信号入力端子であり、信号処理回路ブロック８に搭載されている。
【００２２】
図５は本発明による外装体５において、フロントキャビネット６の要部構造を示す断面図であり、図６はそのフロントキャビネット６を製造する途中段階の状態を示す断面図である。
【００２３】
図５、図６に示すように、フロントキャビネット６は、ポリ乳酸および／または乳酸共重合体を主成分とする樹脂成分を含有する樹脂組成物を成形して構成した基材１３と、同じくポリ乳酸および／または乳酸共重合体を主成分とする樹脂成分を含有する樹脂組成物をシート状に成形するとともに表面に加飾部を設けた加飾用シート１４とを有し、前記基材１３表面に前記加飾用シート１４を貼り付けて密着させることにより構成されている。
【００２４】
前記ポリ乳酸は、例えば、Ｌ−乳酸単位からなるポリ−Ｌ−乳酸、Ｄ−乳酸単位からなるポリ−Ｄ−乳酸、ポリ−Ｌ−乳酸およびポリ−Ｄ−乳酸が混合されて形成されたポリ乳酸ステレオコンプレックスを含む混合物、またはこの混合物を固相重合してなるポリ乳酸ブロック共重合体であってよい。また、乳酸共重合体は、例えば、Ｌ−乳酸および／またはＤ−乳酸を原料とする、Ｌ−ラクチドおよび／またはＤ−ラクチドと、これらと共重合可能なオキシ酸、ラクトン、ジカルボン酸、または多価アルコール（例えば、カプロラクトンまたはグリコール酸）とを共重合させることにより得られる共重合体である。
【００２５】
前記基材１３は、ポリ乳酸および／または乳酸共重合体を主成分とする樹脂組成物、すなわちポリ乳酸および／または乳酸共重合体を５０ｗｔ％以上、望ましくは７０ｗｔ％以上含む樹脂成分および強化剤および難燃剤を含有する樹脂組成物を射出成形により成形して構成したものである。ポリ乳酸および／または乳酸共重合体を５０ｗｔ％以上含む樹脂成分は、未使用のポリ乳酸および／または乳酸共重合体を含む樹脂成分のペレットと、市場から回収した使用済み製品に含まれているポリ乳酸および／または乳酸共重合体を含む樹脂成分である再生樹脂のペレットと、基材１３を射出成形した際に発生するスプール、ランナーなどの成形端材を粉砕、リペレット化した端材ペレットとから構成されている。
【００２６】
これらの混合割合は、前記未使用のポリ乳酸および／または乳酸共重合体のペレットが４０ｗｔ％〜７０ｗｔ％、再生樹脂のペレットが２５ｗｔ％〜５０ｗｔ％、端材ペレットが５ｗｔ％〜１０ｗｔ％としている。また、再生樹脂のペレットは、市場から回収した使用済み製品に含まれているポリ乳酸および／または乳酸共重合体を含む樹脂成分を分別し、破砕機で２ｍｍ〜３ｍｍに粉砕してリペレット化したものである。
【００２７】
ここで、前記未使用のペレットは、澱粉を発酵させて生成したＬ体もしくはＤ体乳酸などを重合させてポリマー化したポリ乳酸が７０ｗｔ％〜８０ｗｔ％、炭酸カルシウム、トリメシン酸トリアミド化合物および銅フタロシアニンなどの結晶核剤が１ｗｔ％〜３ｗｔ％、ＡＢＳ、ブタジエン、シリコーンゴムなどの耐衝撃強化剤が５ｗｔ％、タルクやシリカなどの強化フィラーが５ｗｔ％〜１０ｗｔ％、カルボジイミドなどの湿熱改質剤３ｗｔ％〜５ｗｔ％、フタル酸エステルなどの可塑剤が３ｗｔ％〜５ｗｔ％、シリコーン系化合物やフッ素系化合物、ステアリン酸亜鉛などの離型剤が１ｗｔ％〜３ｗｔ％、難燃性を付与する難燃性付与成分としてのシリカ−マグネシア触媒粒子が１ｗｔ％〜５ｗｔ％、充填剤などのその他の有機系および無機系材料が微少量配合されることにより構成されている。
【００２８】
また、ポリ乳酸の再生樹脂のペレットは、上記未使用のペレットと同様な材料組成のものが望ましいが、この再生樹脂のペレットは、市場から回収した使用済み製品に含まれているポリ乳酸および／または乳酸共重合体を含む樹脂成分であり、未使用のペレットと成分、配合量が異なる場合が多い。一方、ポリ乳酸および／または乳酸共重合体を５０ｗｔ％以上含む樹脂成分からなる基材１３は、外装体として機器の使用するに耐えるだけの物性を有する必要があるため、市場から回収される再生樹脂のペレットの物性に応じて、上記未使用のペレットの配合比率、および樹脂成分に添加する上記添加剤の配合率を調整することにより、基材１３を構成する樹脂成分の物性値について、所定の特性を確保することができる。
【００２９】
基材１３を構成する樹脂成分の物性値について、電気機器の外装体として要求される樹脂成分の特性の一例は次の通りである。
【００３０】
（電気機器の外装体としての樹脂の特性）
引張強さ：３０ＭＰａ以上
曲げ強さ：５０ＭＰａ以上
引張破断伸び：１０％以上
曲げ弾性率：２０００ＭＰａ以上
シャルピー衝撃強度：５ｋＪ／ｍ2以上
ボールプレッシャー温度：８０℃以上
ビカット軟化温度：９０℃以上
難燃性（耐燃性）：ＵＬ規格Ｖ１以上
耐加水分解性：６０℃、９０％ＲＨ、５００時間で機械的強度が初期の７０％以上
未使用のポリ乳酸および／または乳酸共重合体のペレットと、市場から回収した再生樹脂のペレットと、成形端材を粉砕、リペレット化した端材ペレットとから構成されるポリ乳酸および／または乳酸共重合体を主成分とする樹脂組成物は、射出成形機内で１７０℃〜２４０℃の温度に加熱し、７０℃〜１１０℃の温度の金型内に充填することにより基材１３を得ることができる。
【００３１】
ここで、「難燃性」とは、点火源を取り除いた後は燃焼を継続しないまたは残燼を生じない性質をいう。ここで、難燃性を付与する「難燃性付与成分」とは、それを添加することにより、樹脂を難燃化する成分である。本発明で使用する難燃性付与成分としてのシリカ−マグネシア触媒粒子は、炭化水素の精製、分解、合成および／または改質の際に用いられる触媒であり、ハロゲンを全く含まないまたはダイオキシンを生成しにくい化合物の形態の触媒である。本発明において、難燃性付与成分としての触媒は、予め樹脂成分と混練されて、樹脂成分中に分散させられることにより、実際に樹脂成分が燃焼するプロセスにおいて、その燃焼反応中に触媒特有の作用を奏する。この触媒作用が樹脂の難燃化に大きく寄与する。
【００３２】
シリカ−マグネシア触媒粒子は、燃焼中に高い温度（例えば、５００℃程度以上）に付されると、樹脂成分である高分子を端から切断して、低分子量の分子に分解していく。分解された後の分子の分子量が小さいと、熱分解して噴出する可燃性ガスの総分子量が低減し、それにより、樹脂組成物の難燃化が達成されていると考えられる。
【００３３】
一般に、樹脂の燃焼は、燃焼中に樹脂が熱分解することにより生じた分子が燃焼するときに発生するエネルギーが輻射熱として樹脂に供給されて、さらに樹脂が熱分解され、分解により生じた分子が燃焼するという燃焼サイクルによって継続する。樹脂の分解により生じた分子の分子量がより大きく、したがって燃料としてのガスをより多く供給するものであると、燃焼エネルギーはより大きくなる。また、この燃焼エネルギーが大きいほど、燃焼場における輻射熱が増加し、樹脂の燃焼がより長い時間継続する。
【００３４】
したがって、樹脂を同じ回数切断する場合、分子量のより小さな分子に分解されることが、燃焼エネルギーを低下させ、樹脂の熱分解を抑える点で好ましい。シリカ−マグネシア触媒粒子は、樹脂の燃焼中に、樹脂をより小さな分子量の分子に分解させるように、触媒作用を奏していると考えられる。このような難燃メカニズムは、ハロゲン系難燃剤およびリン系難燃剤のそれとは異なる。例えば、臭素系を代表とするハロゲン系難燃剤は、熱により分解したハロゲン系ガス成分が、気相において樹脂から噴出したラジカルをトラップし、燃焼反応を抑制する。リン系難燃剤は、燃焼により炭化層（チャー）の生成を促進し、この炭化層が酸素および輻射熱を遮り、燃焼を抑制するといわれている。
【００３５】
次に加飾用シート１４について説明する。
【００３６】
加飾用シート１４は、ポリ乳酸および／または乳酸共重合体を主成分とする樹脂組成物、すなわちポリ乳酸および／または乳酸共重合体を５０ｗｔ％以上、望ましくは８５ｗｔ％以上含む樹脂成分を有する樹脂組成物を、厚み１５０μｍ〜３００μｍのシート状に押出成形したもので、光透過性を有している。
【００３７】
そして、この加飾用シート１４において、基材１３側の表面には、ポリ乳酸を５０ｗｔ％〜６０ｗｔ％以上含む樹脂に、所定の色の顔料を３ｗｔ％〜６ｗｔ％、溶剤を３０ｗｔ％〜４０ｗｔ％配合して作製したインクを用い、シルクスクリーン印刷やグラビア印刷などにより加飾部１５ａを有する厚み５μｍ〜２０μｍの加飾層１５が形成されている。また、この加飾層１５上には、ポリ乳酸と相溶性を有するエポキシ化ポリオレフィンや脂肪族ジエンポリマーから構成された２液硬化型の接着剤からなり、加飾用シート１４を基材１３に貼り付けるための厚み３μｍ〜１０μｍの接着層１６が形成されている。
【００３８】
ここで、加飾用シート１４を構成する樹脂組成物は、澱粉を発酵させて生成したＬ体もしくはＤ体乳酸などを重合させてポリマー化したポリ乳酸が８５ｗｔ％〜９５ｗｔ％、炭酸カルシウム、トリメシン酸トリアミド化合物および銅フタロシアニンなどの結晶核剤が１ｗｔ％〜３ｗｔ％、オレイン酸アミドやフッ素化合物などの表面滑剤が１ｗｔ％〜３ｗｔ％、カルボジイミドなどの湿熱改質剤が１ｗｔ％〜３ｗｔ％、フタル酸エステルなどの可塑剤が３ｗｔ％〜５ｗｔ％、シリコーン系化合物、フッ素系化合物およびステアリン酸亜鉛などの離型剤が１ｗｔ％〜３ｗｔ％、アルキル硫酸エステルなどの帯電防止剤が１ｗｔ％程度、サリチル酸フェニルなどの紫外線吸収剤が１ｗｔ％程度、充填剤などのその他の有機系および無機系材料が微少量配合されることにより構成されている。
【００３９】
なお、この加飾用シート１４は、無延伸で作製されており、加飾用シート１４を加熱軟化させて基材１３に貼り付ける時、２００％程度伸びて基材１３の形状に良く追随して密着することとなる。また、加飾用シート１４を構成する樹脂組成物のポリ乳酸は、貼り合わせ前では非晶状態であり、張り合わせた後に結晶化するように構成されている。
【００４０】
次に、加飾用シート１４を基材１３に貼り合せる製造方法について説明する。
【００４１】
まず、加飾用シート１４は、図６に示すように、所定の形状に成形した基材１３上に接着層１６が基材１３側となるように配置される。その後、加飾用シート１４は赤外線ヒーターによって、ポリ乳酸および／または乳酸共重合体を主成分とする樹脂成分を有する樹脂組成物のガラス転移点である約６０℃より高い８０℃〜１００℃の温度に加熱される。そして、加飾用シート１４が軟化した状態になると、基材１３の表面全体に巻きつくように押し付けて接着層１６によって貼り合わされる。この過程において、加飾用シート１４を構成する樹脂組成物のポリ乳酸は結晶化され、所定の特性を有する状態に変化する。以上の工程により、加飾用シート１４が基材１３表面に密着するように貼り付けられ、これにより本発明の外装体が得られる。
【００４２】
以上のように、本発明の外装体は、ポリ乳酸および／または乳酸共重合体を主成分とする樹脂成分および強化剤および難燃剤を含有する樹脂組成物を成形して構成した基材１３と、ポリ乳酸および／または乳酸共重合体を主成分とする樹脂成分を有する樹脂組成物をシート状に成形するとともに表面に加飾部１５ａを設けた加飾用シート１４とを有し、前記基材１３表面に前記加飾用シート１４を貼り付けて構成したものであり、基材１３表面全体を加飾用シート１４で覆い加飾することによって、デザイン性に優れ、環境に配慮した外装体を実現することが可能となる。
【００４３】
具体的には、植物由来樹脂であるポリ乳酸および／または乳酸共重合体を主成分とする樹脂成分に、強化剤および結晶核剤や難燃剤を配合して作製した樹脂組成物を、そのまま射出成形して外装体を構成した場合、色むら、色スジ、曇り、ウエルド、ヒケなどの外観不良が発生し、電気機器の外装体として使用することができないが、外装体として要求される特性を満足する樹脂組成物を成形して構成した基材１３と、この基材１３に貼り付けられる加飾用シート１４とで構成することにより、外装体としての特性を満足した上で、外観のデザイン性を満足させることができる。
【００４４】
さらに、基材１３および加飾用シート１４は、ポリ乳酸および／または乳酸共重合体を主成分とする樹脂組成物により構成されているため、使用後に廃棄物として回収された場合において、基材１３と加飾用シート１４を分別することなく、再生樹脂のペレットとして使用できる。また、基材１３を構成する樹脂組成物のみに難燃剤を配合し、加飾用シート１４を構成する樹脂組成物には難燃剤を配合しないようにすることで、外観のデザイン性を損なうことなく、難燃性を備えた外装体を実現することが可能となる。
【００４５】
また、本発明による外装体の製造方法においては、加飾用シート１４を所定の形状に成形した基材１３上に配置し、その後、加飾用シート１４を、ポリ乳酸および／または乳酸共重合体を主成分とする樹脂成分を有する樹脂組成物のガラス転移点より高い温度に加熱し、加飾用シート１４を軟化させた後、基材１３の表面全体に押し付けることにより、加飾用シート１４を基材１３表面に貼り付けて外装体を製造しており、非晶性の比較的柔らかいポリ乳酸の加飾用シート１４を加熱して軟化させ、基材１３に貼り合わせる工程において、結晶化されることにより、複雑な形状の基材１３に対しても簡単に加飾用シート１４を貼り合わせることが可能であり、さらに結晶化することで、耐熱性や剛性が向上するという利点が得られる。
【００４６】
なお、上記説明においては、加飾用シート１４に接着層１６を設け、この接着層１６により基材１３に加飾用シート１４を張り合わせる例を説明したが、接着層１６を用いないで、インサート成形法により基材１３に加飾用シート１４を貼り合わせることも可能である。具体的には、加飾用シート１４をあらかじめガラス転移点より高い６０℃〜８０℃の温度にヒーターにより加熱して非晶性のポリ乳酸を結晶化するとともに、この状態で成形金型に転写することにより外装体としての形状に加工したプリフォームを形成する。次に、このプリフォームを基材１３を成形する射出成形装置の金型内に設置した状態で、基材１３を構成する樹脂組成物を充填することにより、基材１３を成形すると同時に加飾用シート１４を貼り合わせることにより、外装体を作製することができる。
【産業上の利用可能性】
【００４７】
本発明による外装体は、ポリ乳酸および／または乳酸共重合体等の環境樹脂を使用し、かつリサイクルによる資源循環が可能な電気機器の外装体を提供する上で有用である。
【符号の説明】
【００４８】
１  ディスプレイ装置本体
５  外装体
６  フロントキャビネット
１３  基材
１４  加飾用シート
【図１】
2014210341.tif 000003
【図２】
2014210341.tif 000004
【図３】
2014210341.tif 000005
【図４】
2014210341.tif 000006
【図５】
2014210341.tif 000007
【図６】
2014210341.tif 000008